(57)【要約】【課題】本発明は、充電可能なマグネシウム空気電池と共に使用することができ、且つ、その問題を克服する、特に、水性電解質を備えるマグネシウム空気電池の全体的な性能を向上させることを約束する、マグネシウム空気電池用電解質添加剤に関する。【解決手段】このマグネシウム空気電池用電解質添加剤は、Ｆｅ(II)イオン及びＦｅ(III)イオンのうち少なくとも一つと錯体を形成することが可能で、そのＦｅ(II)イオン及びＦｅ(III)イオンのうち少なくとも一つとの錯体の、室温（約２５℃）での水溶液中の安定度定数ｌｏｇＫが、６．０以上であり、且つ、Ｍｇ(II)イオンとも錯体を形成することが可能で、そのＭｇ(II)イオンとの錯体の、室温（約２５℃）での水溶液中の安定度定数ｌｏｇＫが、４．０以上であるキレート剤を含む。【選択図】なし【特許請求の範囲】
【請求項１】
Ｆｅ(II)イオン及びＦｅ(III)イオンのうち少なくとも一つと錯体を形成することが可能で、そのＦｅ(II)イオン及びＦｅ(III)イオンのうち少なくとも一つとの錯体の、室温（約２５℃）での水溶液中の安定度定数ｌｏｇＫが、６．０以上であり、且つ、Ｍｇ(II)イオンとも錯体を形成することが可能で、そのＭｇ(II)イオンとの錯体の、室温（約２５℃）での水溶液中の安定度定数ｌｏｇＫが、４．０以上であるキレート剤を含む、
マグネシウム空気電池用電解質添加剤。
【請求項２】
請求項１に記載の電解質添加剤であって、
少なくとも一つのアミノポリカルボン酸系、ヒドロキシカルボン酸系、ヒドロキシスルホン酸系若しくはアミノ酸系キレート剤、又はそれらの塩及び／若しくはそれらの混合物を含む電解質添加剤。
【請求項３】
請求項１又は２に記載の電解質添加剤であって、
エチレンジアミン四酢酸（ＥＤＴＡ）、ジエチレントリアミン五酢酸（ＤＴＰＡ）、トリエチレンテトラアミン六酢酸（ＴＴＨＡ）、エチレンジアミン−Ｎ，Ｎ’−ビス（２−ヒドロキシフェニル酢酸）（ＥＤＤＨＡ）、Ｎ−（２−ヒドロキシエチル）−エチレンジアミン−Ｎ，Ｎ，Ｎ’−三酢酸（ＨＥＤＴＡ）、エチレングリコール−ビス（アミノエチルエーテル）−Ｎ，Ｎ，Ｎ’，Ｎ’−四酢酸（ＥＧＴＡ）、１，２−ビス（２−アミノフェノキシ）エタン−Ｎ，Ｎ，Ｎ’，Ｎ’−酢酸（ＢＡＰＴＡ）、Ｎ，Ｎ−ビス（カルボキシメチル）−Ｌ−グルタミン酸（ＧＬＤＡ）、トランス−１，２−ジアミノシクロヘキサン−Ｎ，Ｎ，Ｎ’，Ｎ’−四酢酸（ＣＤＴＡ）、ニトリロ三酢酸（ＮＴＡ）、それらの塩、及びそれらの混合物のうち少なくとも一つを含む電解質添加剤。
【請求項４】
請求項１又は２に記載の電解質添加剤であって、
サリチル酸及びその誘導体、例えば、スルホサリチル酸、好ましくは５−スルホサリチル酸、メチルサリチル酸、好ましくは５−メチルサリチル酸、アミノサリチル酸、好ましくは４−アミノサリチル酸、３，４−ジヒドロキシ安息香酸、それらの塩、及びそれらの混合物のうち少なくとも一つを含む電解質添加剤。
【請求項５】
請求項１又は２に記載の電解質添加剤であって、
８−ヒドロキシキノリン−５−スルホン酸（８ＨＱ  ＳＯ3）又はピロカテコール−３，５−ジスルホン酸（タイロン）、それらの塩、及びそれらの混合物のうち少なくとも一つを含む電解質添加剤。
【請求項６】
請求項１又は２に記載の電解質添加剤であって、
アスパラギン、システイン、それらの塩、及びそれらの混合物のうち少なくとも一つを含む電解質添加剤。
【請求項７】
請求項１〜５のいずれか一項に記載の電解質添加剤であって、
前記キレート剤の塩が、それらのアルカリ金属若しくはアルカリ土類金属の塩又はアンモニウム塩から選択される電解質添加剤。
【請求項８】
Ｆｅ(II)イオン及びＦｅ(III)イオンのうち少なくとも一つと錯体を形成することが可能で、そのＦｅ(II)イオン及びＦｅ(III)イオンのうち少なくとも一つとの錯体の、室温（約２５℃）での水溶液中の安定度定数ｌｏｇＫが、６．０以上であり、且つ、Ｍｇ(II)イオンとも錯体を形成することが可能で、そのＭｇ(II)イオンとの錯体の、室温（約２５℃）での水溶液中の安定度定数ｌｏｇＫが、４．０以上であるキレート剤の、マグネシウム空気電池の電解質に対する添加剤としての使用。
【請求項９】
請求項１〜７のいずれか一項に記載の電解質添加剤を含む、
マグネシウム空気電池用電解質。
【請求項１０】
請求項９に記載の電解質であって、
アルカリ金属及びアルカリ土類金属の塩化物、好ましくはＮａＣｌ、アルカリ金属及びアルカリ土類金属の硝酸塩、好ましくはＮａＮＯ3、アルカリ金属及びアルカリ土類金属の亜硝酸塩、好ましくはＮａＮＯ2、アルカリ金属及びアルカリ土類金属のチオシアン酸塩、好ましくはＮａＳＣＮ、アルカリ金属及びアルカリ土類金属の硫酸塩、好ましくはＮａ2ＳＯ4、又はそれらの混合物からなる群から選択される少なくとも一つの無機塩を含む水溶液である電解質。
【請求項１１】
請求項９又は１０に記載の電解質であって、
前記少なくとも一つの無機塩を、前記電解質の総容積に対して、０．０５〜１ｍｏｌ／Ｌ、好ましくは０．０５〜０．８ｍｏｌ／Ｌ、より好ましくは０．０７〜０．５ｍｏｌ／Ｌ、更により好ましくは０．０７〜０．３ｍｏｌ／Ｌ、特に０．１ｍｏｌ／Ｌの濃度で含む電解質。
【請求項１２】
請求項９〜１１のいずれか一項に記載の電解質であって、
前記キレート剤が、前記電解質の総容積に対して、１．０×１０-5〜２．０ｍｏｌ／Ｌ、好ましくは５．０×１０-5〜１．５ｍｏｌ／Ｌ、より好ましくは１．０×１０-4〜１．０ｍｏｌ／Ｌの濃度でその中に存在する電解質。
【請求項１３】
マグネシウム又はマグネシウム合金を含むか、それから構成される少なくとも一つのアノードと、少なくとも一つのカソードと、前記少なくとも一つのアノード及びカソードと組み合わせられた電解質とを備えるマグネシウム空気電池において、
前記電解質が、請求項１〜７のいずれか一項に記載の電解質添加剤を少なくとも一つ含む
ことを特徴とするマグネシウム空気電池。
【請求項１４】
請求項１３に記載のマグネシウム空気電池であって、
前記カソードが、ガス拡散電極であるマグネシウム空気電池。
【請求項１５】
請求項１３又は１４に記載のマグネシウム空気電池であって、
前記電解質が、アルカリ金属及びアルカリ土類金属の塩化物、好ましくはＮａＣｌ、アルカリ金属及びアルカリ土類金属の硝酸塩、好ましくはＮａＮＯ3、アルカリ金属及びアルカリ土類金属の亜硝酸塩、好ましくはＮａＮＯ2、アルカリ金属及びアルカリ土類金属のチオシアン酸塩、好ましくはＮａＳＣＮ、アルカリ金属及びアルカリ土類金属の硫酸塩、好ましくはＮａ2ＳＯ4、又はそれらの混合物からなる群から選択される少なくとも一つの無機塩を含む水溶液であるマグネシウム空気電池。
【請求項１６】
請求項１３〜１５のいずれか一項に記載のマグネシウム空気電池であって、
前記電解質が、前記少なくとも一つの無機塩を、前記電解質の総容積に対して、０．０５〜１ｍｏｌ／Ｌ、好ましくは０．０５〜０．８ｍｏｌ／Ｌ、より好ましくは０．０７〜０．５ｍｏｌ／Ｌ、更により好ましくは０．０７〜０．３ｍｏｌ／Ｌ、特に０．１ｍｏｌ／Ｌの濃度で含むマグネシウム空気電池。
【請求項１７】
請求項１３〜１５に記載のマグネシウム空気電池であって、
前記電解質添加剤が、前記電解質の総容積に対して、１．０×１０-5〜２．０ｍｏｌ／Ｌ、好ましくは５．０×１０-5〜１．５ｍｏｌ／Ｌ、より好ましくは１．０×１０-4〜１．０ｍｏｌ／Ｌの濃度で前記電解質中に存在するマグネシウム空気電池。
【発明の詳細な説明】
【技術分野】
【０００１】
本発明は、マグネシウム空気電池用電解質添加剤に関する。
【背景技術】
【０００２】
マグネシウム空気電池、即ち、マグネシウム又はマグネシウム合金を含む、或いは、マグネシウム又はマグネシウム合金から構成される負極（アノード）を備える電池は、マグネシウムが、例えば、リチウムよりも大きい容積を有する（つまり、リチウムが２０６１ｍＡｈ  ｃｍ-3であるのに対して、マグネシウムは３８３２ｍＡｈ  ｃｍ-3である）ことから、益々注目を集めている。
【０００３】
現在一般に使用されているリチウムイオン電池に比べて、マグネシウム空気電池は、その大きい容積のために約２倍強力であると考えられる。加えて、リチウムイオン電池と比べて、マグネシウム空気電池の場合、質量当たりのエネルギが遥かに高い。
【０００４】
しかしながら、より重要なことには、その可逆的なめっき／剥離にかかわる電気化学的プロセスがデンドライトの形成を生じないことが証明されており、それを電池の負極として採用することに関連する安全上の懸念は大きく緩和されている。最後に、マグネシウムは、地殻中に天然に豊富に存在することから、電池のコストを削減できることが期待されている。
【０００５】
しかしながら、幾つかの技術的な課題が、依然としてマグネシウム空気電池の商用化を妨げている。実際、実用的な電解質及びカソードがないため、充電可能なマグネシウム空気電池の実証は研究所に限定されている（下記非特許文献１を参照）。つまり、数百ワット時毎キログラム程度の低い質量エネルギ密度と、非常に弱い動力学に伴う限界があることが示されている耐久性のために、マグネシウム空気電池は、現在、実用化には程遠い状況にある。
【０００６】
マグネシウム金属を論じる際、その電解質との相互作用の性質は、重要且つ複雑なテーマを孕んでいると認識されている。つまり、金属−電解質間の相互作用の結果、金属上に形成される界面は、金属の溶解及びめっき、即ち、電池の放電及び論理充電に関係する電気−化学的特性に直接的な影響を及ぼす。
【０００７】
金属−電解質間の化学的／電気化学的相互作用の結果としてのマグネシウムアノード上の表面層の形成が、マグネシウムイオンの移動を遮断することにより可逆的な電気化学的な溶解及びめっきが生じるのを妨げるため、可逆的なマグネシウムの堆積にとって障害となることはよく立証されている（下記非特許文献１を参照）。
【０００８】
特に、マグネシウム空気電池に水性電解質を使用することは、アノード腐食や電圧降下、電解質の不安定性を促進する等の問題に繋がり、特に、自己腐食プロセスは、マグネシウムアノードの制御不可能な劣化及び破壊に繋がる。これらのプロセスは、すべて、全体的な電池の性能及び寿命の低下をもたらす。
【０００９】
これまで、マグネシウムアノードと水性電解質との相互作用を制御することによって電池性能を向上する試みは、非常に少なく、また、こうした試みは、過充電や、容量の退化、アノード表面の非導電性パッシベーション、経時的な電圧降下等、多くの欠点を示している。
【００１０】
例えば、マグネシウム電池の性能を向上するために、Wangら（下記非特許文献２を参照）は、アノード材料として、アノードの微細構造の調整の可能性及びより高い自由度に繋がる様々なマグネシウム合金（例えば、ＡＺシリーズやＡＭシリーズ、Ｍｇ−Ｌｉ）を適用している。しかしながら、そのような合金の使用は、不要な反応といった望ましくない副次的影響や経時的な電圧降下に繋がる。
【００１１】
従って、水性電解質雰囲気下で動作する、マグネシウム空気電池用の新規な電解質組成物の必要性が依然としてあり、特に、水性電解質を備えるマグネシウム空気電池の全体的な性能を向上させる有効な手段を提供する必要性がある。
【先行技術文献】
【非特許文献】
【００１２】
【非特許文献１】R. Mohtadi, F. Mizuno "Magnesium batteries: Current state of the art, issues and future perspectives", Beilstein J. Nanotechnol. 2014, 5, 1291-1311
【非特許文献２】N. Wang et al., Research progress of magnesium anodes and their applications in chemical power sources, T Nonferr Metal Soc., 24 (2014) 2427-2439
【非特許文献３】Data for Biochemical Research, 1995, 3rd edition, R. M. C. Dawson, O. C. Elliot, W. H. Elliot, K. M. Jones
【非特許文献４】Critical stability constants, 1975-1976, volumes 2-6, A. E. Martell, R.M. Smith (Eds.)
【非特許文献５】Sequestrants in food, in : T. E. Furia (Ed.)，CRC Handbook of Food Additives, V. I, 2nd ed. 1972, pp. 271-294 (Chapter 6). T. E. Furia
【非特許文献６】Lange's Handbook of Chemistry, 15th Ed. 13 McGraw-Hill, Inc., 1999 (Section 8, Table 8.12-8.13). J. A. Dean (Ed.)
【非特許文献７】Analytical and Biological Products, p. 252, Metal Chelates, Dojindo catalogue
【発明の概要】
【発明が解決しようとする課題】
【００１３】
従って、本発明の目的は、水性電解質を備えるマグネシウム空気電池の性能を向上させる新規な手段を提供することである。より詳細には、本発明の目的は、マグネシウム空気電池の電圧を増加させ且つ経時的な電圧降下を最低限に抑えることである。更に、本発明の目的は、電池の性能を向上させ、その電池の電圧を増加させ、且つ、経時的な電圧降下を最低限に抑えるマグネシウム空気電池用水性電解質を提供することである。また、本発明の目的は、既知のマグネシウム系電池と比較して、性能が向上し、電圧が増加し、且つ電圧降下が最低限に抑えられた新規なマグネシウム空気電池を提供することである。
【課題を解決するための手段】
【００１４】
驚くべきことに、この目的は、Ｆｅ(II)イオン及びＦｅ(III)イオンのうち少なくとも一つと錯体を形成することが可能で、そのＦｅ(II)イオン及びＦｅ(III)イオンのうち少なくとも一つとの錯体の、室温（約２５℃）での水溶液中の安定度定数ｌｏｇＫが、６．０以上であり、且つ、Ｍｇ(II)イオンとも錯体を形成することが可能で、そのＭｇ(II)イオンとの錯体の、室温（約２５℃）での水溶液中の安定度定数ｌｏｇＫが、４．０以上であるキレート剤を含む、マグネシウム空気電池用電解質添加剤によって達成される。
【００１５】
本明細書及び特許請求の範囲で使用される「安定度定数」（Ｋ）という用語は、全体的な置換反応に対する配位子置換反応における、水分子の配位子により囲まれる金属イオンと、他の種類の配位子により囲まれる同じ遷移金属イオンとの間に存在する平衡のための平衡定数を指す。
【００１６】
本明細書及び特許請求の範囲で使用される「室温」という用語は、約２５℃の温度を指す。
【００１７】
本明細書及び特許請求の範囲で使用される「キレート剤」という用語は、金属イオンに結合する合成又は天然分子を指す。キレート剤は、二価金属イオン及び多価金属イオンを溶液中に封じ込めるのに使用される。
【発明の効果】
【００１８】
本発明者らは、驚くべきことに、鉄内の不活性な不純物が、侵食機構によってマグネシウムアノードから離れ、Ｆｅ(II)又はＦｅ(III)イオンを形成することによって溶解することを見出した。続いて、これらのイオンが還元されてアノードの表面に再堆積することによって、自己腐食を促進する。従って、この知見に基づき、これらの不純物の再堆積を防止することによって、水性電解質中におけるマグネシウムアノードの有害な自己腐食速度を大幅に低下させることができることを見出した。溶解していた鉄の再堆積が、錯化剤を用いてそのイオンを化学的に結合することによって、効果的に避けられる。
【図面の簡単な説明】
【００１９】
【図１】電解質添加剤（キレート剤）を含む電解質としてのＮａＣｌ水溶液中での、三電極構成における、工業用純度でマグネシウムを含むマグネシウムアノードの放電挙動を定電流放電した試験結果のグラフである。
【図２】純粋なＮａＣｌ電解質に晒したサンプル及びタイロンを添加したＮａＣｌに晒したサンプルの光学写真である。
【発明を実施するための形態】
【００２０】
本発明の一実施形態において、適切なキレート剤としては、少なくとも一つのアミノポリカルボン酸系、ヒドロキシカルボン酸系、ヒドロキシスルホン酸系若しくはアミノ酸系キレート剤、又はそれらの塩及び／若しくはそれらの混合物が挙げられる。
【００２１】
本発明の一実施形態において、キレート剤としては、エチレンジアミン四酢酸（ＥＤＴＡ）、ジエチレントリアミン五酢酸（ＤＴＰＡ）、トリエチレンテトラアミン六酢酸（ＴＴＨＡ）、エチレンジアミンＮ，Ｎ’−ビス（２−ヒドロキシフェニル酢酸）（ＥＤＤＨＡ）、Ｎ−（２−ヒドロキシエチル）−エチレンジアミン−Ｎ，Ｎ，Ｎ’−三酢酸（ＨＥＤＴＡ）、エチレングリコール−ビス（アミノエチルエーテル）−Ｎ，Ｎ，Ｎ’，Ｎ’−四酢酸（ＥＧＴＡ）、１，２−ビス（２−アミノフェノキシ）エタン−Ｎ，Ｎ，Ｎ’，Ｎ’−酢酸（ＢＡＰＴＡ）、Ｎ，Ｎ−ビス（カルボキシメチル）−Ｌ−グルタミン酸（ＧＬＤＡ）、トランス−１，２−ジアミノシクロヘキサン−Ｎ，Ｎ，Ｎ’，Ｎ’−四酢酸（ＣＤＴＡ）、ニトリロ三酢酸（ＮＴＡ）、それらの塩、及びそれらの混合物等のようなアミノポリカルボン酸が挙げられる。
【００２２】
【化１】
2018037410.tif 000002
【００２３】
【化２】
2018037410.tif 000003
【００２４】
【化３】
2018037410.tif 000004
【００２５】
【化４】
2018037410.tif 000005
【００２６】
【化５】
2018037410.tif 000006
【００２７】
【化６】
2018037410.tif 000007
【００２８】
【化７】
2018037410.tif 000008
【００２９】
【化８】
2018037410.tif 000009
【００３０】
本発明の他の実施形態において、キレート剤としては、サリチル酸及びその誘導体、例えばスルホサリチル酸、好ましくは５−スルホサリチル酸、メチルサリチル酸、好ましくは５−メチルサリチル酸、アミノサリチル酸、好ましくは４−アミノサリチル酸、３，４−ジヒドロキシ安息香酸、それらの塩、及びそれらの混合物のようなヒドロキシカルボン酸、好ましくは芳香族ヒドロキシカルボン酸が挙げられる。
【００３１】
本発明の更に他の実施形態において、キレート剤としては、８−ヒドロキシキノリン−５−スルホン酸（８ＨＱ  ＳＯ3）又はピロカテコール−３，５−ジスルホン酸（タイロン）、それらの塩、及びそれらの混合物のようなヒドロキシスルホン酸、好ましくは芳香族ヒドロキシスルホン酸が挙げられる。
【００３２】
本発明の更に他の実施形態において、キレート剤としては、アスパラギン、システイン、又はそれらの塩、及びそれらの混合物のようなアミノ酸系キレート剤が挙げられる。
【００３３】
本発明により採用されるキレート剤は、Ｆｅ(II)又はＦｅ(III)と安定した錯体を形成することによって、アノード上への鉄の再堆積を防止して自己腐食速度を大幅に低下させる。加えて、本発明により採用されるキレート剤は、Ｍｇ(II)と錯体を形成し、それによってアノード上の表面層の形成を防止する。
【００３４】
本発明により採用されるキレート剤は、Ｆｅ(II)イオン及びＦｅ(III)イオンのうち少なくとも一つと、室温（約２５℃）での水溶液中の安定度定数ｌｏｇＫが６．０以上、好ましくは１０．０以上の錯体を形成し、且つ、Ｍｇ(II)イオンと、室温（約２５℃）での水溶液中の安定度定数ｌｏｇＫが４．０以上、好ましくは５．５以上の錯体を形成する。
【００３５】
しかしながら、最も好ましくは、このキレート剤は、Ｆｅ(II)イオン及びＦｅ(III)イオンの全てと、室温（約２５℃）での水溶液中の安定度定数ｌｏｇＫが６．０以上の錯体を形成し、且つ、Ｍｇ(II)イオンと、室温（約２５℃）での水溶液中の安定度定数ｌｏｇＫが４．０以上の錯体を形成する。
【００３６】
各安定度定数は、例えば、その全てが参照により本明細書に組み込まれる上記非特許文献３〜７から知ることができる。
【００３７】
キレート剤は、電解質の総容積に対して、１．０×１０-5〜２．０ｍｏｌ／Ｌ、好ましくは５．０×１０-5〜１．５ｍｏｌ／Ｌ、より好ましくは１．０×１０-4〜１．０ｍｏｌ／Ｌの濃度で、マグネシウム空気電池の電解質に使用されることが好ましい。
【００３８】
本発明の上述の目的は、更に、Ｆｅ(II)イオン及びＦｅ(III)イオンのうち少なくとも一つと錯体を形成することが可能で、そのＦｅ(II)イオン及びＦｅ(III)イオンのうち少なくとも一つとの錯体の、室温（約２５℃）での水溶液中の安定度定数ｌｏｇＫが、６．０以上であり、且つ、Ｍｇ(II)イオンとも錯体を形成することが可能で、そのＭｇ(II)イオンとの錯体の、室温（約２５℃）での水溶液中の安定度定数ｌｏｇＫが、４．０以上であるキレート剤を含む電解質添加剤を含む、マグネシウム空気電池用電解質によって実現される。
【００３９】
電解質添加剤を含む電解質は、アルカリ金属及びアルカリ土類金属の塩化物、好ましくはＮａＣｌ、アルカリ金属及びアルカリ土類金属の硝酸塩、好ましくはＮａＮＯ3、アルカリ金属及びアルカリ土類金属の亜硝酸塩、好ましくはＮａＮＯ2、アルカリ金属及びアルカリ土類金属のチオシアン酸塩、好ましくはＮａＳＣＮ、アルカリ金属及びアルカリ土類金属の硫酸塩、好ましくはＮａ2ＳＯ4、又はそれらの混合物からなる群から選択される少なくとも一つの無機塩を含む水溶液であることが好ましい。
【００４０】
好ましくは、電解質添加剤を含む電解質は、アルカリ金属及びアルカリ土類金属の塩化物、好ましくはＮａＣｌ、アルカリ金属及びアルカリ土類金属の硝酸塩、好ましくはＮａＮＯ3、アルカリ金属及びアルカリ土類金属のチオシアン酸塩、好ましくはＮａＳＣＮ又はそれらの混合物を含む水溶液である。より好ましくは、電解質添加剤を含む電解質は、アルカリ金属及びアルカリ土類金属の硝酸塩、好ましくはＮａＮＯ3、アルカリ金属及びアルカリ土類金属のチオシアン酸塩、好ましくはＮａＳＣＮ又はそれらの混合物を含む水溶液である。
【００４１】
好ましくは、電解質添加剤を含む電解質は、少なくとも一つの無機塩を、電解質の総容積に対して、０．０５〜１ｍｏｌ／Ｌ、好ましくは０．０５〜０．８ｍｏｌ／Ｌ、より好ましくは０．０７〜０．５ｍｏｌ／Ｌ、更により好ましくは０．０７〜０．３ｍｏｌ／Ｌ、特に０．１ｍｏｌ／Ｌの濃度で含む水溶液である。
【００４２】
好ましい実施形態によれば、電解質は、キレート剤の一つ以上を、電解質の総容積に対して、１．０×１０-5〜２．０ｍｏｌ／Ｌ、好ましくは５．０×１０-5〜１．５ｍｏｌ／Ｌ、より好ましくは１．０×１０-4〜１．０ｍｏｌ／Ｌの濃度で含む。
【００４３】
本発明の上述の目的は更に、マグネシウム又はマグネシウム合金を含むか、それから構成される少なくとも一つのアノードと、少なくとも一つのカソードと、それら少なくとも一つのアノード及びカソードと組み合わせられた電解質とを備えるマグネシウム空気電池であって、電解質が、Ｆｅ(II)イオン及びＦｅ(III)イオンのうち少なくとも一つと錯体を形成することが可能で、そのＦｅ(II)イオン及びＦｅ(III)イオンのうち少なくとも一つとの錯体の、室温（約２５℃）での水溶液中の安定度定数ｌｏｇＫが、６．０以上であり、且つ、Ｍｇ(II)イオンとも錯体を形成することが可能で、そのＭｇ(II)イオンとの錯体の、室温（約２５℃）での水溶液中の安定度定数ｌｏｇＫが、４．０以上であるキレート剤を含む電解質添加剤を少なくとも一つ含む、マグネシウム空気電池によって実現される。
【００４４】
好ましくは、カソードは、ガス拡散電極である。更に好ましい実施形態によれば、カソードは、活性炭を含むか、それから構成される。
【実施例】
【００４５】
本発明の好ましい実施形態を、添付の図面を参照して、以下の非限定の実施例により更に説明する。
【００４６】
０．０５Ｍの電解質添加剤（キレート剤）を含む電解質としてのＮａＣｌの０．５％（０．０８６ｍｏｌ／Ｌ）水溶液中での、三電極構成における、工業用純度（２２０ｐｐｍ  Ｆｅ、５ｐｐｍ  Ｃｕ、＜２ｐｐｍ  Ｎｉ）でマグネシウムを含むマグネシウムアノードの放電挙動を、約２４時間に亘って０．５ｍＡ  ｃｍ-2の電流密度で定電流放電することにより調べた。これらの試験の結果を図１に示す。
【００４７】
マグネシウムアノードの不純物含有量は、スパーク発光分光分析法によって測定した。元の材料を、小片に切断し、研削、研磨そしてエタノールで洗浄した。
【００４８】
〈放電試験〉
本発明に係る電解質添加剤を使用すると、マグネシウム空気電池の放電挙動を大幅に向上できる。すなわち、電池電圧を増加させ、且つ、経時的な電圧降下を抑制、更には防止できる。
【００４９】
特に、工業用純度（２２０ｐｐｍ  Ｆｅ、５ｐｐｍ  Ｃｕ、＜２ｐｐｍ  Ｎｉ）のマグネシウムのアノードを備えるマグネシウム空気電池に関して、本発明に係る電解質添加剤を電池の電解質中に使用すると、長時間に亘ってコンスタントに、電池電圧を大幅に増加させることができる。
【００５０】
例えばタイロンを、電解質の総容積に対して０．０５ｍｏｌ／Ｌ添加すると、電池電圧が、２４時間を超える時間に亘ってコンスタントに、約−１．４７Ｖから約−１．７５Ｖまで増加する。結果を以下の表１にまとめた。
【００５１】
【表１】
2018037410.tif 000010
【００５２】
本発明に係る電解質添加剤を電解質に添加することによって、経時的に安定した電池電圧、及び、電圧降下の防止に繋がる。例えば、タイロンを添加することによって、２４時間に亘って−１．７Ｖを超える大幅に安定した電池電圧が得られる。これは、純粋な０．５％ＮａＣｌ電解質に浸漬した基準サンプルの場合よりも２５０ｍＶ高い。
【００５３】
０．５％ＮａＣｌ電解質に２４時間晒した場合、マグネシウムサンプルの表面は、マグネシウムに典型的な白黒の腐食生成物の厚い層で完全に被覆される。この腐食生成物の遮断効果によって、電池電圧の低下が生じる。対照的に、表１に列記した１０種類のキレート剤（電解質添加剤）のいずれかを０．０５ｍｏｌ／Ｌ添加した０．５％ＮａＣｌ電解質に２４時間晒した場合、サンプルの表面には全く堆積物が生じておらず、高い光沢を示した。
【００５４】
図２に、純粋なＮａＣｌ電解質に晒したサンプル及びタイロンを添加したＮａＣｌに晒したサンプルの光学写真を示す。
【産業上の利用可能性】
【００５５】
本発明は、マグネシウム空気電池の電解質添加剤に利用できる。
【図１】
2018037410.tif 000011
【図２】
2018037410.tif 000012